(57)【特許請求の範囲】
【請求項１】
動植物から得られる繊維を植物染料と媒染剤とを使用して染色する染色方法であって、
前記媒染剤として、木質バイオマスボイラーにおいて木質バイオマスとして使用される木材を燃焼させることによって得られるフライ・アッシュを水１０Ｌに対して１〜４ｋｇの範囲で混合した混合物を作り、前記混合物を所要時間静置して得られる前記混合物の上澄み液を前記媒染剤として使用することを特徴とする前記染色方法。
【請求項２】
前記木材は、針葉樹と広葉樹とのうちの少なくとも一方を含む請求項１記載の染色方法。
【請求項３】
前記針葉樹は、少なくともトドマツを含む請求項２記載の染色方法。
【請求項４】
前記木質バイオマスは、その形態が前記木材の材部、樹皮、これらから得られるチップ、おが粉、ペレットのいずれかである請求項１〜３のいずれかに記載の染色方法。
【請求項５】
前記植物染料として前記媒染剤を使用することにより前記植物の色素を抽出した抽出液を作り、前記抽出液で前記繊維を染色する請求項１〜４のいずれかに記載の染色方法。
【請求項６】
前記植物染料は、白樺の樹皮およびミントの葉のいずれかを前記媒染剤に浸漬し、加熱して得られる抽出液である請求項５記載の染色方法。
【請求項７】
前記媒染剤を使用して先媒染を行う請求項１〜６のいずれかに記載の染色方法。
【請求項８】
前記媒染剤を使用して後媒染を行う請求項１〜７のいずれかに記載の染色方法。
【請求項９】
前記繊維は、前記先媒染の後に濃染処理を施す請求項７記載の染色方法。
【請求項１０】
動植物から得られる繊維を染色する染色方法において使用される媒染剤の製造方法であって、
木質バイオマスボイラーにおいて木質バイオマスとして使用される木材を燃焼させることによって得られるフライ・アッシュを水と混合して混合物を作り、前記混合物を所要時間静置して得られる前記混合物の上澄み液を前記媒染剤とすることを特徴とする前記媒染剤の製造方法。
【請求項１１】
前記媒染剤は、草木と混合されて前記草木の色素を抽出した抽出液となって、前記染色方法においての植物染料として使用される請求項１０記載の製造方法。
【請求項１２】
前記媒染剤は、先媒染および後媒染のうちの少なくとも一方において使用される請求項１０または１１記載の製造方法。
【発明の詳細な説明】
【技術分野】
【０００１】
本発明は、木質バイオマスボイラーで得られる燃焼灰を使用した媒染剤の製造方法とその媒染剤を使用する染色方法とに関する。
【背景技術】
【０００２】
動植物から得られる繊維、たとえばウールや再生セルロースを含むセルロース繊維等の繊維と、それらの繊維で作られた織布や不織布を草木類から得られる染料によって染色することは、草木染めとして広く知られている。その草木染めでは、繊維と染料との結合を強化したり、分離を防いだりするために媒染剤が広く使用されている。例えば、特許文献１には、セルロース繊維をタンパク質及び媒染剤の含有液に浸漬した後、天然染料の含有溶液に、そのセルロース繊維を浸漬して染色する方法の発明が記載されている。
【０００３】
また、木質燃料を使用するバイオマスボイラーは、木質バイオマスボイラーと呼ばれ周知である。加えて、このボイラーを使用することによって生じる燃焼灰を活用するための研究もおこなわれている。例えば、非特許文献１には、燃焼灰を農地等の肥料として活用するに当たって行った燃焼灰の成分分析の結果が報告されている。非特許文献２には、木質バイオマス燃焼灰の林地還元に向けた基礎的知見が記載されている。その知見には、燃焼灰の化学分析の結果が含まれている。
【先行技術文献】
【特許文献】
【０００４】
【特許文献１】特開２０１０−２２２７２２号公報
【非特許文献１】岩手県林業技術センター研究成果速報  Ｎｏ．２３４
【非特許文献２】折橋  健  他  木質バイオマス燃焼灰の林地還元に向けた基礎知見  九大演報，９２：１３−１８，２０１１
【発明の概要】
【発明が解決しようとする課題】
【０００５】
非特許文献１には、木質バイオマス燃焼灰における含有量試験で有害成分が非常に少なかったこと、燃焼灰を融雪剤や有機肥料として活用することが記載されている。含有量試験の結果によれば、広葉樹や針葉樹の燃焼灰にクロム等の重金属が微量含まれている。また、非特許文献２には、燃焼灰がカルシウム、カリウムを含有し、また燃焼灰における重金属類の含有量がこの文献で参照した資料における許容上限値もしくは基準値と同等またはそれ未満であること、燃焼灰には苗木に施用する利用方法があることが記載されている。
【０００６】
特許文献１が開示しているものは、セルロース繊維の染色にタンパク質と媒染剤とを使用する染色方法であって、その媒染剤は従来周知のものである。
【０００７】
そこで、本発明では、非特許文献１，２に記載されている燃焼灰の成分分析の結果に注目し、燃焼灰を使用して媒染剤を作ることにより、燃焼灰の利用範囲の拡大の一助とするとともに、草木染めの技術分野において使用する媒染剤に多様性を持たせることの一助とすることを課題にしている。
【課題を解決するための手段】
【０００８】
前記課題を解決すための本発明は、第１発明と第２発明とによって構成される。
前記第１発明が対象とするのは、動植物から得られる繊維を植物染料と媒染剤とを使用して染色する染色方法である。
この染色方法において、第１発明が特徴とするところは、前記媒染剤として、木質バイオマスボイラーにおいて木質バイオマスとして使用される木材を燃焼させることによって得られるフライ・アッシュを水１０Ｌに対して１〜４ｋｇの範囲で混合した混合物を作り、前記混合物を所要時間静置して得られる前記混合物の上澄み液を前記媒染剤として使用すること、にある。
【０００９】
第１発明の実施態様の一つにおいて、前記木材は、針葉樹と広葉樹とのうちの少なくとも一方を含む。
【００１０】
第１発明の実施態様の他の一つにおいて、前記針葉樹は、少なくともトドマツを含む。
【００１１】
第１発明の実施態様のさらに他の一つにおいて、前記木質バイオマスは、その形態が前記木材の材部、樹皮、これらから得られるチップ、おが粉、ペレットのいずれかである。
【００１２】
第１発明の実施態様のさらに他の一つにおいて、前記植物染料として前記媒染剤を使用することにより前記植物の色素を抽出した抽出液を作り、前記抽出液で前記繊維を染色する。
【００１３】
第１発明の実施態様のさらに他の一つにおいて、前記植物染料は、白樺の樹皮およびミントの葉のいずれかを前記媒染剤に浸漬し、加熱して得られる抽出液である。
【００１４】
第１発明の実施態様のさらに他の一つにおいて、前記媒染剤を使用して先媒染を行う。
【００１５】
第１発明の実施態様のさらに他の一つにおいて、前記媒染剤を使用して後媒染を行う。
【００１６】
第１発明の実施態様のさらに他の一つにおいて、前記繊維は、前記先媒染の後に濃染処理を施す。
【００１７】
本発明における第２発明が対象とするのは、動植物から得られる繊維を染色する染色方法において使用される媒染剤の製造方法である。
かかる第２発明が特徴とするところは、木質バイオマスボイラーにおいて木質バイオマスとして使用される木材を燃焼させることによって得られるフライ・アッシュを水と混合して混合物を作り、前記混合物を所要時間静置して得られる前記混合物の上澄み液を前記媒染剤とすることにある。
【００１８】
第２発明の実施態様において、前記媒染剤は、草木と混合されて前記草木の色素を抽出した抽出液となって、前記染色方法においての植物染料として使用される。
【００１９】
第２発明の実施態様の他の一つにおいて、前記媒染剤は、先媒染および後媒染のうちの少なくとも一方において使用される。
【発明の効果】
【００２０】
本発明における第１，第２発明は、染色における媒染剤として木質バイオマスボイラーの燃焼灰として発生するフライ・アッシュを利用するから、木質バイオマスの利用範囲を広げることができ、また従来の染色方法と媒染剤の製造方法に加えて新たな染色方法と媒染剤の製造方法を草木染の技術分野に提供することができる。
【図面の簡単な説明】
【００２１】
【図１】木質バイオマスボイラーのシステムの概略図。
【図２】容器に入れたフライ・アッシュと水との混合物を示す図。
【図３】容器に入れた媒染剤を示す図。
【図４】容器に入れた白樺の樹皮を示す図。
【図５】容器に入れた白樺の樹皮と媒染剤との混合物を示す図。
【図６】ガーゼ生地の染色後の状態を容器とともに示す図。
【図７】比較例である染色後のガーゼ生地を容器とともに示す図。
【図８】第２染色液を容器とともに示す図。
【図９】ＡとＢとによって実施例２と比較例２とのガーゼ生地を示す図。
【図１０】ミントの葉を示す図。
【図１１】後媒染をした実施例のハンカチＣと後媒染をしていない比較例のハンカチＤとを示す図。
【図１２】図１１のハンカチＣ，Ｄの洗濯後の状態を示す図。
【発明を実施するための最良の形態】
【００２２】
添付の図面を参照して、本発明に係る媒染剤の製造方法とその媒洗剤を使用する染色方法との詳細を説明すると、以下のとおりである。
【００２３】
図１は、木質バイオマスを燃焼させて得られる燃焼灰のうち、本発明で使用するフライ・アッシュを分離して取り出すことのできる木質バイオマスボイラーのシステムの要部をシステム１として模式的に例示する図である。システム１は、ボイラー本体２を有し、本体２における内部の下方部分には燃焼炉があり、上方部分には熱交換器があるが、それら下方部分と上方部分との図示は省略されている。システム１はまた、ボイラー本体２に対する燃料供給部３と、バーナー４と、燃焼用の空気送入部６とを有する。ボイラー本体２からは、煙道であるガス排出路７と、蒸気排出路８と、ボトム・アッシュ（主灰）排出路９が延びている。ガス排出路７は、エアヒータ１５を通り、ボイラー本体２に併設されているサイクロン１１にまで延びている。サイクロン１１の下端部には、フライ・アッシュ（飛灰）収容ボックス１２が付属している。燃料供給部３では、燃料である木質バイオマス（図示せず）がボイラー本体２の燃焼炉に適量ずつ供給される。木質バイオマスとして供給される木材等には、木材生産で発生する林地残材や、木材加工工程で生じる端材等があり、これらは適宜のサイズに整えられた材部、樹皮、チップ、おが粉、ペレット等の形態の木質燃料として扱われる。燃焼後のバイオマスは、一部のものがボトム・アッシュ（主灰）となって排出路９から取り出され、一部のものがガス排出路７を通ってサイクロン１１に進み、排ガスから分離されてフライ・アッシュ（飛灰）となって収容ボックス１２に集積する。媒染剤の製造方法に係る本発明では、このフライ・アッシュを後記媒染剤を作るための出発原料（素材）として使用する。媒染剤の出発原料となるフライ・アッシュを得るための木質燃料は、針葉樹および／または広葉樹から得られる木材、またはその木材を主体とするものである。その木材を主体とするということは、木質燃料に加工されたり木質燃料として供給されたりする過程において、針葉樹および広葉樹以外の草木類が１０質量％以下の割合で混入することを禁じるものではないことを意味している。
【００２４】
本発明に係る製造方法において、木質燃料として、針葉樹および／または広葉樹から得られる木材を主体とするということは、非特許文献１，２に記載されているように、その木材から得られる燃焼灰に有害ではない程度に金属類、特にニッケルやクロム等の金属が含まれるからである。媒染剤がこれらの金属を含むことによって媒染剤としての効果を発揮するものであることは草木染めの世界においてよく知られている。また、本発明が燃焼灰としてボトム・アッシュではなくて、フライ・アッシュを使用するのは、媒染剤の製造において邪魔となる異物の混入がないということの他に、燃焼灰に含まれる金属の割合が木材そのものに含まれる場合の割合よりも高くて、しかも水中への溶出が容易であるという考察に基づいている。
【００２５】
本発明に係る染色方法は、草木染と呼ばれる類の染色方法の一つである。その方法において、染色の対象となるものは植物または動物から得られる繊維、その繊維を使用する織布や不織布である。植物から得られる繊維の例には、綿や麻を形成しているセルロース繊維の他に、レイヨン繊維等の再生セルロース繊維がある。この染色方法においてはまた、染料として、通常草木と呼称される植物から得られるものを広く使用することができる。この染色方法においてはまた、広く一般的に知られている媒染剤を使用することが可能である。ただし、本発明においては、その媒染剤として、木質バイオマスボイラーで木質燃料を燃焼させることによって得られるフライ・アッシュを出発原料として調製されたものを使用する。かかる媒染剤は、先媒染用のものとしても後媒染用のものとしても使用できる。また、後媒染用のものとして使用するときの態様には、その媒染剤を染料と混合した状態で使用する態様と、染色用の素地を染色後に媒染剤に浸漬する態様とが含まれる。なお、従来の草木染において使用されることのある濃染剤は、本発明に係る染色方法においても使用可能である。
【００２６】
本発明に係る染色方法ではまた、草木染めにおいて一般的に使用されている植物染料を使用することができる。ただし、本発明の好ましい一例においては、本発明に係る製造方法によって提供される媒染剤に植物を浸漬して、その植物の色素を媒染剤により抽出した抽出液を作り、その抽出液を植物染料として使用する。その植物に限定はないが、好ましいものの一例として白樺の樹皮やミントの葉を挙げることができる。このような植物染料を使用するときの染色用素地は、本発明によって提供される媒染剤を使用しての先媒染が施されているというものであることが好ましいが、その先媒染が施されていない素地であってもよい。
【００２７】
なお、本発明によって提供される媒染剤、その媒染剤とともに使用する植物染料は、通常、一定の組成を有するというものではない。それゆえ、これらを使用しての本発明に係る染色方法では、好みの染色状態にある染色品を得るために、媒染剤の調製を含む染色作業上の諸条件、たとえば温度や時間、混合比率等の諸条件は、染色作業の試行錯誤を繰り返しながら決められることが好ましい。
【００２８】
次に、本発明に係る染色方法を実施例に基づいて説明すると、以下のとおりである。
１．フライ・アッシュの入手
（１）木質バイオマスボイラーとしては、三津橋農産株式会社北町工場（北海道下川町北町）に設置された木質バイオマスボイラー（（株）タカハシキカン製造、型式ＫＴ−Ｈ）を使用した。
【００２９】
（２）木質燃料としては、トドマツが８０〜９０質量％、カラマツが２０〜１０質量％を占める木材の製造現場で生じた材部（端材）や樹皮等を木質燃料としてバイオマスボイラーで燃焼させ、木質バイオマスボイラーの燃焼室の下流側に設置されたマルチサイクロンでフライ・アッシュを捕集し、以下の実施例において使用した。この木質燃料もまた、それを得たときの木材と同様に、トドマツが８０〜９０質量％、カラマツが２０〜１０質量％を占めていると推定された。
【００３０】
２．媒染剤の調製
（１）１．（２）項で捕集したフライ・アッシュは、水道水１０Ｌに対して、好ましくは、０．５〜５ｋｇの範囲で混合して、フライ・アッシュと水との混合物を得る。その混合物は静置してフライ・アッシュを沈殿させ、それによって上澄み液を得る。本発明に係る製造方法で使用するフライ・アッシュは天然物由来のものであるから、その組成が一定のものというわけではない。したがって、フライ・アッシュの水に対する混合比率にはかなり大きな幅を持たせておくということになる。ただし、以下の実施例および比較例においては、水道水１０Ｌに対して２ｋｇのフライ・アッシュを混合した混合物を作り、それを２４時間静置してフライ・アッシュを沈殿させることにより、上澄み液を得た。このときのフライ・アッシュと水（上澄み液を）との状態は図２における容器（青色）の内容物のとおりであった。
【００３１】
（２）２．（１）項における上澄み液を布地でろ過することによって、媒染剤を調製した。ろ液である媒染剤の外観は図３における容器の内容物のとおりであった。
（３）図３の媒染剤は、試料名「木質バイオマスボイラ燃焼灰上澄み液」として、地方独立行政法人「北海道立総合研究機構」に試験・分析を依頼した。同機構による試験・分析の結果は、以下のとおりであった。
ｐＨ                  １２．７
クロム（ｍｇ／Ｌ）      ０．１０
ニッケル（ｍｇ／Ｌ）    検出されず（定量下限    ０．０４）
上記試験・分析の結果から明らかなように、本発明によって提供される媒染剤には、媒染剤として広く一般的に使用されているクロムが微量ではあるが含有されている、と考えられる。
【００３２】
３．染色の実施例１
（１）植物染料を得るために図４に示す白樺の樹皮を用意した。図４において、樹皮は１０Ｌ用のほうろう引きの白い容器にその容器の１／２程度にまで入れてある。その容器には、２．（２）項で調製した媒染剤を樹皮がひたひたにつかるところまで注ぎ入れた。
【００３３】
（２）ほうろう引きの容器を加熱し、樹皮と媒染剤との混合物を７０〜８０℃の温度で１時間加熱した。加熱後の樹皮と媒染剤との混合物の状態は図５のとおりであった。
【００３４】
（３）加熱後の混合物は、温度が１５〜４０℃にまで下がるのを待ってから上澄みの部分を布地でろ過し、ろ液を染料（第１染料）とした。上澄みの部分をろ過するときの温度は、上澄みの部分の色の変化の度合いや染色作業の進捗状況等に応じて決めることができる。
【００３５】
（４）綿糸９５質量％とレーヨン５質量％とを含むガーゼ生地を染色用素地として用意し、その素地は２．（２）項で調製した媒染剤（１５〜２５℃）に３０分間浸漬することによって先媒染処理を施した。媒染剤に浸漬中のガーゼ生地は、１０分間に１回の割合で揺らすようにして泳がせ、ガーゼ生地と媒染剤とをむらなく接触させた。なお、本発明によって提供される媒染剤は、それを使用するときの効果の現れ方などを勘案して、つまり必要に応じて、その温度を２５℃以上に設定することもできる。また、本発明では、本発明によって提供される媒染剤を使用した先媒染処理をアルカリ先媒染ということがある。
【００３６】
（５）先媒染処理を施したガーゼ生地は、１５〜４０℃の第１染料に３０分間浸漬して染色し、ガーゼ生地の外観（染色状態）を観察した。その染色状態は、図６の乳白色の容器に入れてあるガーゼ生地のとおりであった。なお、第1染料の温度は、ガーゼ生地が好ましい染色状態となるように適宜設定することのできる温度である。
【００３７】
４．染色の比較例１
（１）白樺の樹皮２ｋｇを１０Ｌ用のほうろう引きの容器に入れ、樹皮がひたひたになるところまで水道水を入れて約１時間、７０〜８０℃で加熱した後にろ過して比較例としての染料（第１比較染料）とした。
【００３８】
（２）実施例１で使用したガーゼ生地と同じ生地を第１比較染料に３０分間浸漬し、図７における乳白色の容器における染色後のガーゼ生地の外観（染色状態）を観察した。
【００３９】
５．染色の実施例２
（１）実施例１の工程（２）において樹皮と媒染剤との混合液を７０〜８０℃で加熱したことに代えて、その混合液を沸騰するまで加熱し、混合液の泡の色が赤くなったところで加熱を止めて、所要の温度、例えば１５〜４０℃になるまで静置した。
【００４０】
（２）所要の温度にまで下がった混合液を布地でろ過し、ろ液を染料（第２染料）とした。第２染料は、図８において白い容器に入れられている。
【００４１】
（３）染色用の素地である綿１００％のタオル地を実施例１と同様に媒染剤に３０分間浸漬して先媒染処理を施し、さらに、その後に濃染剤ＫＬＣ−１（商品名）による濃染処理を施した。その濃染処理は、室温において８０ｍｌのＫＬＣ−１を水道水２Ｌと混合し、得られた混合液にタオル地を気泡が入らないように気をつけながら浸漬し、３０〜６０分間放置するというものである。
【００４２】
（４）濃染処理を施したタオル地を絞って余分な水分（混合液）を取り去った後に第２染料に３０分間浸漬して、染色した。
【００４３】
（５）染色後のタオル地を水洗いして余分な染色液を洗い流した。
【００４４】
（６）水洗いした染色後のタオル地は、洗濯機で洗い、乾燥させて図９のＡのタオル地を得た。
【００４５】
６．染色の比較例２
（１）染色の実施例２において先媒染処理を施すことなく濃染処理を施したタオル地について、染色の比較例１における４．（１）項の第１比較染料に３０分間浸漬した。
【００４６】
（２）浸漬後のタオル地を染色の実施例２における工程の５．（５），５．（６）項と同様に水洗いし、洗濯機で洗濯後に乾燥させて図９のＢのタオル地を得た。
【００４７】
７．実施例１，２と比較例１，２との対比
（１）染色の実施例１と比較例１との染色状態は、図６，７によって対比することができる。図６は、本発明によって提供される媒染剤を先媒染に使用してガーゼ生地を染色したときの結果を示し、図７はその媒染剤を使用しないでガーゼ生地を染色したときの結果を示している。両図のガーゼ生地のそれぞれは、第１染料と第１比較染料とのそれぞれに浸漬された状態にあるが、それでも、実施例１のガーゼ生地の方が比較例１のガーゼ生地よりも色濃く染色された状態にあることがわかる。
【００４８】
（２）染色の実施例２と比較例２との染色状態は、図９におけるＡとＢとのタオル地によって知ることができる。図９においてＡは色が濃く、Ｂは色が淡いことからわかるように、本発明によって提供される媒染剤を使用したアルカリ先媒染の有無が濃染処理を施したタオル地であっても、染色状態の違いとなって現れていることは明白である。肉眼で見ると、実施例２である図９のＡのタオル地は、濃いサーモンピンク色に染まり、洗濯を繰り返しても簡単には色落ちすることがなかった。一方、比較例である図９のＢのタオル地は、淡いサーモンピンク色に染まったが、洗濯を繰り返すと、容易に色落ちするという現象が見られた。
【００４９】
８．染色の実施例３
（１）「２．媒染剤の調製」で使用したフライ・アッシュ５００ｇを、水道水５Ｌに対して混合することにより得られた混合物を２４時間静置した。その後に、その混合物をろ過することによって、媒染剤（第２媒染剤）を調製した。
【００５０】
（２）染色用の素地として市販のガーゼ生地のハンカチを２枚用意し、それを水道水に浸漬後、絞ることによって湿らせた。
【００５１】
（３）草木染め染料を得るためにミントの葉を用意した（図１０参照）。
【００５２】
（４）ミントの葉１００ｇと水道水３Ｌとを１０Ｌ用のほうろう引きの容器に入れ、７０〜８０℃で３０分間加熱した後に、一度煮沸させてから加熱をやめ、所要の温度、例えば１５〜４０℃になるまで放置した。その後に、上澄みの部分を布地でろ過し、ろ液を染料（第３染料）とした。
【００５３】
（５）２Ｌの第３染料に水道水で湿らせた（２）項の２枚のハンカチのうちの１枚のハンカチを浸漬し、続いて１Ｌの第２媒染剤を加えて３０分間放置することによって後媒染処理を施した。その後に第３染料から引き上げたハンカチの状態は、図１１のハンカチＣのとおりであった。
【００５４】
（６）図１１のハンカチＣを水道水で洗い、乾燥させたときの状態は、図１２のハンカチＣのとおりであった。
【００５５】
９．染色の比較例３
（１）８．（２）項における２枚のハンカチのうちのもう１枚を２Ｌの第３染料に浸漬し、第２媒染剤を加えることなく３０分間放置した。
【００５６】
（２）その後に第３染料から引き上げたハンカチの状態は、図１１におけるハンカチＤのとおりであった。
【００５７】
（３）図１１のハンカチＤを水道水で洗い、乾燥させたときの状態は図１２のハンカチＤのとおりであった。
【００５８】
１０．実施例３と比較例３との対比
（１）図１１，１２における実施例３と比較例３との対比によって明らかなように、ハンカチＣはハンカチＤよりも色濃く染色されている。このように、本発明に係る媒染剤は、第３染料を一例とする染料とともに使用する態様の後媒染においても、その媒染剤を使用することによる固有の効果の存在を確認することができる。
【符号の説明】
【００５９】
１      木質バイオマスボイラーの要部
２      木質バイオマスボイラーの本体
１１      サイクロン
【要約】
【課題】木質バイオマスボイラーで発生するフライ・アッシュの新しい用途を提供する。
【解決手段】木質バイオマスボイラー２で木質燃料を燃焼させるときに発生するフライ・アッシュ１２を水と混合した後に静置することによって得られる上澄み液を媒染剤として使用して、動植物から得られる繊維、その繊維の織布、その繊維の不織布のいずれかを植物染料によって染色する。
【選択図】図１【図１】
0006884313.tif 000002
【図２】
0006884313.tif 000003
【図３】
0006884313.tif 000004
【図４】
0006884313.tif 000005
【図５】
0006884313.tif 000006
【図６】
0006884313.tif 000007
【図７】
0006884313.tif 000008
【図８】
0006884313.tif 000009
【図９】
0006884313.tif 000010
【図１０】
0006884313.tif 000011
【図１１】
0006884313.tif 000012
【図１２】
0006884313.tif 000013